(57)【要約】【課題】ポリ乳酸系樹脂の持つ熱的特性を維持したまま衝撃特性及び成形加工性を向上させるポリ乳酸系樹脂用耐衝撃性付与剤、及び該剤とポリ乳酸系樹脂を含有するポリ乳酸系樹脂組成物を提供すること。【解決手段】ラウリン酸、パルミチン酸、オレイン酸、及びステアリン酸からなる群より選ばれる１種又は２種以上の脂肪酸とポリグリセリンとにより構成される、エステル化率が５０％未満であるポリグリセリン脂肪酸エステルを含む、ポリ乳酸系樹脂用耐衝撃性付与剤。【選択図】なし【特許請求の範囲】
【請求項１】
ラウリン酸、パルミチン酸、オレイン酸、及びステアリン酸からなる群より選ばれる１種又は２種以上の脂肪酸とポリグリセリンとにより構成される、エステル化率が５０％未満であるポリグリセリン脂肪酸エステルを含む、ポリ乳酸系樹脂用耐衝撃性付与剤。
【請求項２】
脂肪酸が、（ａ）ステアリン酸、（ｂ）ステアリン酸及びパルミチン酸、（ｃ）ステアリン酸及びラウリン酸、（ｄ）ステアリン酸及びオレイン酸、（ｅ）ステアリン酸、パルミチン酸及びオレイン酸、又は（ｆ）ステアリン酸、パルミチン酸及びラウリン酸、である請求項１記載の耐衝撃性付与剤。
【請求項３】
ポリグリセリンの平均重合度が２〜４０である、請求項１又は２記載の耐衝撃性付与剤。
【請求項４】
ポリ乳酸系樹脂と、請求項１〜３いずれか記載の耐衝撃性付与剤を含有してなるポリ乳酸系樹脂組成物。
【請求項５】
ポリ乳酸系樹脂と耐衝撃性付与剤の重量比（ポリ乳酸系樹脂／耐衝撃性付与剤）が、９９.９／０．１〜９０／１０である、請求項４記載のポリ乳酸系樹脂組成物。
【発明の詳細な説明】
【技術分野】
【０００１】
本発明は、ポリ乳酸系樹脂に優れた耐衝撃性を付与するポリ乳酸系樹脂用耐衝撃性付与剤及び該剤とポリ乳酸系樹脂を含有するポリ乳酸系樹脂組成物に関する。
【背景技術】
【０００２】
植物原料をはじめとする再生可能な資源を用いた材料開発は、循環型社会構築の観点から、緊急に着手すべき社会性の高い研究テーマである。石油を主原料とするプラスチックを、再生可能な原料から製造されたバイオプラスチックに置き換えることができれば、カーボンニュートラル（すなわち、光合成の過程で環境中の二酸化炭素を取り込んだ材料を焼却しても、全体として大気中の二酸化炭素量は増えないという考え方）が実現し、地球温暖化の防止に貢献できる。
【０００３】
バイオプラスチックの中でも、トウモロコシ等の再生可能資源から製造することができるポリ乳酸に対する関心は高く、すでに医療分野での利用は始まっている。さらなる用途展開を目的として２００５年の愛知万博において大規模な実証試験が行われるなど、実用材料としての高い潜在性が確認されており、農業用資材（例えば、シート、フィルム）、食品包装用資材（例えば、食品包装フィルム、シート、袋）、その他の包装用資材（例えば、衣料、日用雑貨包装用シート、フィルム、袋）などへの利用が期待されている。
【０００４】
ポリ乳酸は、ＰＥＴ（ポリエチレンテレフタレート）と同程度の引張強度及び透明性を有する結晶性熱可塑性高分子である。燃焼した場合の燃焼カロリーが、ＰＥ（ポリエステル）、ＰＰ（ポリプロピレン）などの約１／３と小さく、焼却炉を痛めることが少なく、有害なガスの発生もない。加えて、前記のようにポリ乳酸の原料は植物であるため、焼却処理したときの二酸化炭素の増加が環境への負荷となり難いため、地球環境にも優しい。そのような利点のために近年になって製造法や応用用途などの研究開発が盛んになり、今後、用途の多角化とそれに伴う生産量の増加が期待されている。
【０００５】
しかしながら、ポリ乳酸は硬くて脆く、すなわち衝撃特性に乏しいという性質を有するために工業的な用途が制限されてきた。このため、このポリ乳酸の物性を改善するために様々な検討が行われている。
【０００６】
例えば、特許文献１には、ポリカプロラクトン、ポリブチレンサクシネート、ポリグリコリド等の軟質系生分解性脂肪族ポリエステルをポリ乳酸に混合した樹脂組成物が開示されている。
【０００７】
また、特許文献２では、アジピン酸ジ−ｉ−ブチル、セバシン酸ジ−ｎ−ブチル等の可塑剤を添加したポリ乳酸系樹脂組成物、特許文献３には、脂肪族ポリエステル（なかでもポリ乳酸）にポリグリセリン酢酸エステルを可塑剤として配合した脂肪族ポリエステル組成物が開示されている。
【０００８】
さらに、特許文献４及び５には、溶解度パラメータ値と密度値から導きだされる特定の関係をそれぞれ満たす２種のポリマーからなる特定のポリマーがポリ乳酸用の耐衝撃性付与剤として開示されている。
【０００９】
またさらに、本願発明者らの以前の特許出願に係る発明である特許文献６においては、平均重合度、脂肪酸エステル化率が特定のポリグリセリン脂肪酸エステルをポリ乳酸に添加することで、ポリ乳酸の可塑性を改良できることが報告されている。
【先行技術文献】
【特許文献】
【００１０】
【特許文献１】特開平９−１１１１０７号公報
【特許文献２】特開平４−３３５０６０号公報
【特許文献３】特開２００３−７３５３２号公報
【特許文献４】特開２００３−２６８０８８号公報
【特許文献５】特許第３９７２６１５号公報
【特許文献６】特開２００８−６９２９９号公報
【発明の概要】
【発明が解決しようとする課題】
【００１１】
従来技術に拠って、可塑性が向上されたポリ乳酸系樹脂組成物を提供することができるものの、その性能は未だ十分ではないことが判明した。即ち、特許文献１の樹脂組成物ではポリ乳酸の衝撃特性は改善されるものの、脂肪族ポリエステルの添加量が１０重量部以上と比較的多いことに加え、この脂肪族ポリエステルのガラス転移温度はポリ乳酸のガラス転移温度よりも低いため、組成物全体として熱的特性に課題が残る。
【００１２】
特許文献２及び３に記載の可塑剤は、ポリ乳酸に柔軟性が付与されるというデータは示されているものの、衝撃特性及び熱的特性についての言及が無く、不明なままである。特許文献４及び５に記載の耐衝撃性付与剤はコハク酸、プロピレングリコール、ヘキサメチレンジイソシアネート等の石油原料を化学合成したもので、当該耐衝撃性付与剤を添加したポリ乳酸のガラス転移温度の低下も抑えられている。しかし、添加量はポリ乳酸に対して１０重量％以上と比較的多量である。
【００１３】
特許文献６に記載の方法では、ガラス転移点の低下が抑えられ、透明性も損なうことなくポリ乳酸に可塑性を付与することができ、またポリグリセリン脂肪酸エステルの添加量も比較的少量（〜１０重量％程度）である。しかし、特許文献６に記載されている可塑化ポリ乳酸樹脂組成物は、いわゆる溶媒キャスト法による方法で製造されている。つまり、押出機や射出成形機など、通常のプラスチックの成形加工機器による製造が実施されておらず、この可塑化ポリ乳酸組成物についての成形加工特性については不明で、工業生産可能かどうかは不明なままであった。
【００１４】
本発明の課題は、ポリ乳酸系樹脂の持つ熱的特性を維持したまま衝撃特性及び成形加工性を向上させるポリ乳酸系樹脂用耐衝撃性付与剤、及び該剤とポリ乳酸系樹脂を含有するポリ乳酸系樹脂組成物を提供することにある。
【課題を解決するための手段】
【００１５】
本発明者らは、上記の課題を解決するために鋭意検討した結果、ラウリン酸、パルミチン酸、オレイン酸、及びステアリン酸からなる群より選ばれる１種又は２種以上の脂肪酸を含み、エステル化率が５０％未満のポリグリセリン脂肪酸エステルを耐衝撃性付与剤としてポリ乳酸系樹脂に添加することにより、熱的特性を維持したまま衝撃特性及び成形加工性が向上したポリ乳酸系樹脂組成物が得られることを見出し、本発明を完成するに至った。
【００１６】
即ち、本発明は、
〔１〕  ラウリン酸、パルミチン酸、オレイン酸、及びステアリン酸からなる群より選ばれる１種又は２種以上の脂肪酸とポリグリセリンとにより構成される、エステル化率が５０％未満であるポリグリセリン脂肪酸エステルを含む、ポリ乳酸系樹脂用耐衝撃性付与剤、ならびに
〔２〕  ポリ乳酸系樹脂と、前記〔１〕記載の耐衝撃性付与剤を含有してなるポリ乳酸系樹脂組成物
に関する。
【発明の効果】
【００１７】
本発明のポリ乳酸系樹脂用耐衝撃性付与剤は、ポリ乳酸系樹脂の持つ熱的特性を維持したまま、衝撃特性及び成形加工特性を向上させるという優れた効果を奏する。
【図面の簡単な説明】
【００１８】
【図１】比較例１（ポリ乳酸）の２５００倍のＳＥＭ写真である。
【図２】実施例９の２５００倍のＳＥＭ写真である。
【図３】実施例２１の２０００倍のＳＥＭ写真である。
【発明を実施するための形態】
【００１９】
本発明のポリ乳酸系樹脂用耐衝撃性付与剤は、ポリグリセリン脂肪酸エステルを含み、該ポリグリセリン脂肪酸エステルは特定の構造を持つことに特徴がある。ポリ乳酸系樹脂は、その分子構造が剛直であるため、硬く、成形体が割れやすい。そこで、本発明者らが検討した結果、特定の構造を有するポリグリセリン脂肪酸エステルをポリ乳酸系樹脂に添加混合させることにより、該ポリグリセリン脂肪酸エステルがミクロンオーダーで分散して、ポリ乳酸系樹脂がマトリックス、ポリグリセリン脂肪酸エステルが微細なドメインとなる海島構造を形成することで、このドメインが外部からの衝撃エネルギーを吸収し、衝撃特性を向上することができると推定される。ドメインはＳＥＭ写真にて観察することができる。本発明における該ドメインの形状は、大きいもので直径が５μｍ以上、小さいもので０．１μｍ以下であり、衝撃特性を向上させる観点より、０．１〜５μｍであることが望ましいが、特に限定されるものではない。また、ドメインの形状は球状構造であることが望ましいがそれに限定するものではない。ドメインの大きさはＳＥＭ写真中のドメインを定規で計測することができ、計測した値から写真の縮尺にあわせて容易に算出できる。
【００２０】
本発明のポリ乳酸系樹脂用耐衝撃性付与剤（単に、本発明の耐衝撃性付与剤ともいう）に用いられるポリグリセリン脂肪酸エステルは、グリセリンの重合物であるポリグリセリンと脂肪酸を構成成分として含むものであり、これらの成分は、ポリグリセリンの水酸基と脂肪酸のカルボン酸を介してエステル結合している。
【００２１】
ポリグリセリン脂肪酸エステルの構成脂肪酸は、ステアリン酸、ラウリン酸、パルミチン酸、及びオレイン酸からなる群より選ばれる１種又は２種以上であれば特に限定されない。また、２種以上の場合には、その個数及び組合せも特に限定されない。本発明においては、ポリ乳酸系樹脂の衝撃特性を向上させる観点から、以下の（ａ）〜（ｆ）組から選ばれるものが好ましい。なお、ステアリン酸は炭素数１８の、ラウリン酸は炭素数１２の、パルミチン酸は炭素数１６の飽和の直鎖脂肪酸であり、オレイン酸が炭素数１８の不飽和脂肪酸である。
（ａ）ステアリン酸のみ
（ｂ）パルミチン酸とステアリン酸
（ｃ）ラウリン酸とステアリン酸
（ｄ）ステアリン酸とオレイン酸
（ｅ）ステアリン酸とパルミチン酸とオレイン酸
（ｆ）ステアリン酸とパルミチン酸とラウリン酸
【００２２】
（ｂ）パルミチン酸とステアリン酸
パルミチン酸とステアリン酸の２種類からなる組合せである。その構成割合は特に限定されないが、パルミチン酸が９０〜１０重量％、ステアリン酸が１０〜９０重量％であることが好ましく、パルミチン酸が７０〜３０重量％、ステアリン酸が３０〜７０重量％であることがより好ましい。
【００２３】
（ｃ）ラウリン酸とステアリン酸
ラウリン酸とステアリン酸の２種類からなる組合せである。その構成割合は特に限定されないが、ラウリン酸が９０〜１０重量％、ステアリン酸が１０〜９０重量％であることが好ましく、ラウリン酸が７０〜３０重量％、ステアリン酸が３０〜７０重量％であることがより好ましい。
【００２４】
（ｄ）ステアリン酸とオレイン酸
ステアリン酸とオレイン酸の２種類からなる組合せである。その構成割合は特に限定されないが、ステアリン酸が１０〜９０重量％、オレイン酸が９０〜１０重量％であることが好ましく、ステアリン酸が３０〜７０重量％、オレイン酸が７０〜３０重量％であることがより好ましい。
【００２５】
（ｅ）ステアリン酸とパルミチン酸とオレイン酸
ステアリン酸とパルミチン酸とオレイン酸の３種類からなる組合せである。その構成割合は特に限定されないが、ステアリン酸が５〜３０重量％、パルミチン酸が５〜３０重量％、オレイン酸が４０〜９０重量％あることが好ましく、ステアリン酸が２０〜３０重量％、パルミチン酸が２０〜３０重量％、オレイン酸が４０〜６０重量％あることがより好ましい。
【００２６】
（ｆ）ステアリン酸とパルミチン酸とラウリン酸
ステアリン酸とパルミチン酸とラウリン酸の３種類からなる組合せである。その構成割合は特に限定されないが、ステアリン酸が５〜３０重量％、パルミチン酸が５〜３０重量％、ラウリン酸が４０〜９０重量％あることが好ましく、ステアリン酸が２０〜３０重量％、パルミチン酸が２０〜３０重量％、オレイン酸が４０〜６０重量％あることがより好ましい。
【００２７】
また、本発明においては、前記脂肪酸以外に、本発明の効果を損なわない範囲で、他の脂肪酸を含有してもよい。ただし、前記脂肪酸の総含有量としては、構成脂肪酸中、９５重量％以上が好ましく、９９重量％以上がより好ましく、実質的に１００重量％がさらに好ましい。
【００２８】
他の脂肪酸としては、炭素数６〜２２の、飽和あるいは不飽和、直鎖あるいは分岐の脂肪酸、即ち、カプロン酸、カプリル酸、カプリン酸、ミリスチン酸、アラキン酸、ノナデカン酸、べヘン酸、パルミトレイン酸、エルカ酸、リノール酸、エイコサジエン酸、ドコサジエン酸、リノレン酸、アラキドン酸、イソステアリン酸、リシノレイン酸、１２−ヒドロキシステアリン酸、９−ヒドロキシステアリン酸、１０−ヒドロキシステアリン酸、水素添加ヒマシ油脂肪酸（１２−ヒドロキシステアリン酸の他に少量のステアリン酸及びパルミチン酸を含有する脂肪酸）等が挙げられる。
【００２９】
また、ポリグリセリン脂肪酸エステルのもう一つの構成成分であるポリグリセリンとしては、特に限定されるものではないが、ポリ乳酸系樹脂組成物における成形加工性の観点から、平均重合度が好ましくは２〜４０、より好ましくは４〜２０、さらに好ましくは６〜１２である。なお、本明細書において、ポリグリセリンの重合度とは、以下に記載の方法により算出される。
＜ポリグリセリンの平均重合度＞
ＯＨＶ＝５６１１０（ｎ＋２）／（７４ｎ＋１８）
ＯＨＶ：ポリグリセリンの水酸基価
ｎ    ：ポリグリセリンの平均重合度
【００３０】
本発明におけるポリグリセリン脂肪酸エステルのエステル化率は、ポリグリセリンと脂肪酸の仕込み比率、反応温度、反応時間、触媒の種類及び添加量等を変化させることにより調整することができるが、ポリ乳酸系樹脂組成物における成形加工性の観点から、５０％未満であり、１０〜４５％が好ましく、２０〜４０％がより好ましく、３０〜４０％がさらに好ましい。なお、ポリグリセリン脂肪酸エステルのエステル化率は、例えば一定量を加水分解後に中和滴定して実測できるが、脂肪酸とポリグリセリンの配合比率から理論計算することも可能である。本発明において、エステル化率は、以下に記載の方法により算出される。
＜ポリグリセリン脂肪酸エステルのエステル化率＞
エステル化率（％）＝（構成脂肪酸のｍｏｌ数／ポリグリセリンのｍｏｌ数）×１００（％）
【００３１】
ポリグリセリンと脂肪酸とのエステル化反応は、一般的な合成法であれば特に限定されないが、例えば、ポリグリセリンと脂肪酸を、酸触媒（リン酸、ｐ−トルエンスルホン酸等）もしくはアルカリ触媒（苛性ソーダ等）存在下、又は触媒を用いずに、水を除去しなが、好ましくは１００〜３００℃、より好ましくは１２０〜２６０℃の範囲で加熱することにより行うことができる。また、反応は不活性ガスの存在下で行なってもよい。このようにして得られたエステルは目的に応じて精製しても良い。精製には減圧下での蒸留、分子蒸留、水蒸気蒸留といった蒸留技術の他、有機溶剤による抽出、分画や合成吸着剤、ゲル濾過剤を充填したカラムによるクロマト分離も利用できる。
【００３２】
かくして、本発明におけるポリグリセリン脂肪酸エステルが得られる。ポリグリセリン脂肪酸エステルの耐衝撃性付与剤における含有量は、特に限定されないが、９０重量％以上が好ましく、９９重量％以上がより好ましく、実質的に１００重量％がさらに好ましい。
【００３３】
本発明はまた、前記本発明の耐衝撃性付与剤とポリ乳酸系樹脂を含有するポリ乳酸系樹脂組成物を提供する。
【００３４】
本発明におけるポリ乳酸系樹脂は、分子中に乳酸単位〔ＣＨ３ＣＨ（ＯＨ）ＣＯＯＨ〕を含む脂肪族ポリエステル樹脂であり、分子中に該乳酸単位を少なくとも５０モル％、好ましくは６０モル％以上、より好ましくは７０モル％以上含む脂肪族ポリエステル樹脂である。
【００３５】
具体的には、
（１）ポリ乳酸、
（２）乳酸−他の脂肪族ヒドロキシカルボン酸コポリマー、
（３）多官能多糖類、及び乳酸単位を含むポリ乳酸系樹脂、
（４）脂肪族多価カルボン酸単位、脂肪族多価アルコール単位、及び乳酸単位を含むポリ乳酸系樹脂、ならびに
（５）（１）〜（４）の混合物
が挙げられる。
【００３６】
（１）ポリ乳酸
ポリ乳酸とは、実質的にＬ−乳酸及び／又はＤ−乳酸がエステル結合で重合している高分子をいう。ここで「実質的」にとは、本発明の効果を損なわない程度範囲で、Ｌ−乳酸又はＤ−乳酸以外の他のモノマー単位を含んでいても良いという意味である。本発明に用いるポリ乳酸としては、構成単位がＬ−乳酸のみからなるポリ（Ｌ−乳酸）、Ｄ−乳酸のみからなるポリ（Ｄ−乳酸）、及びＬ−乳酸単位とＤ−乳酸単位とが種々の割合で存在するポリ（ＤＬ−乳酸）等が挙げられる。なお、本明細書において、単に乳酸という場合は、特に断りがない限り、Ｌ−体とＤ−体の両者を意味する。
【００３７】
ポリ乳酸の合成方法としては、Ｌ−乳酸、Ｄ−乳酸、又はＤＬ−乳酸を直接脱水重縮合する方法、これら各乳酸の環状２量体であるラクチドを開環重合する方法等が挙げられる。また、何れの重合方法においても、重合の途中段階で鎖延長剤を添加して分子量を上げても良い。また開環重合は、高級アルコール、ヒドロキシカルボン酸等の水酸基を有する化合物の存在下で行ってもよく、何れの方法によって製造されたものでもよい。
【００３８】
ポリ乳酸は、前記方法に従って合成したものを用いてもよいが、入手のし易さから市販されているものを用いてもよい。具体的には、Ｎａｔｕｒｅ  Ｗｏｒｋｓ社製のＩｎｇｅｏ（登録商標）、トヨタ自動車社製のＵ’ｚ（登録商標）、ＵＣＣ社製のＴＯＮＥ（登録商標）、島津製作所社製のラクティ（登録商標）、ユニチカ社製のテラマック（登録商標）、三井化学社製のレイシア、カネボウ合繊社製ラクトロン（登録商標）、三菱樹脂社製のエコロージュ（登録商標）、クラレ社製のプラスターチ（登録商標）、東セロ社製のパルグリーン（登録商標）等が挙げられる。
【００３９】
（２）乳酸−他の脂肪族ヒドロキシカルボン酸コポリマー
乳酸−他の脂肪族ヒドロキシカルボン酸コポリマーとは、乳酸と他の脂肪族ヒドロキシカルボン酸との共重合体のことである。乳酸については前記の通りである。一方、脂肪族ヒドロキシカルボン酸としては、グリコール酸、３−ヒドロキシ酪酸、４−ヒドロキシ酪酸、４−ヒドロキシ吉草酸、５−ヒドロキシ吉草酸、６−ヒドロキシカプロン酸等が挙げられる。
【００４０】
乳酸−他の脂肪族ヒドロキシカルボン酸コポリマーの製造方法としては、上記各乳酸と上記脂肪族ヒドロキシカルボン酸を脱水重縮合する方法、上記各乳酸の環状２量体であるラクチドと上記脂肪族ヒドロキシカルボン酸の環状体を開環共重合する方法等が挙げられる。何れの方法によって製造されたものでもよい。乳酸−他の脂肪族ヒドロキシカルボン酸コポリマーに含まれる乳酸モノマーの量は少なくとも５０モル％であることが好ましい。
【００４１】
（３）多官能多糖類、及び乳酸単位を含むポリ乳酸系樹脂
多官能多糖類、及び乳酸単位を含むポリ乳酸系樹脂における多官能多糖類としては、例えば、セルロース、酢酸セルロース、硝酸セルロース、メチルセルロース、エチルセルロース、セルロイド、ビスコースレーヨン、再生セルロース、セロハン、キュプラ、銅アンモニアレーヨン、キュプロファン、ベンベルグ、ヘミセルロース、デンプン、アクロペクチン、デキストリン、デキストラン、グリコーゲン、ペクチン、キチン、キトサン、アラビアガム、グァーガム、ローカストビーンガム、アカシアガム等、及びこれらの混合物、ならびに、これらの誘導体が挙げられる。これらの内、酢酸セルロース、及びエチルセルロースが好ましい。
【００４２】
多官能多糖類、及び乳酸単位を含むポリ乳酸系樹脂の製造方法としては、上記多官能多糖類と、上記ポリ乳酸又は乳酸−他の脂肪族ヒドロキシカルボン酸コポリマー等を反応させる方法、上記多官能多糖類と、上記各乳酸及び環状エステル類等を反応させる方法等が挙げられる。何れの方法によって製造されたものでもよい。前記ポリ乳酸系樹脂に含まれる乳酸単位の量は少なくとも５０モル％であることが望ましい。
【００４３】
（４）脂肪族多価カルボン酸単位、脂肪族多価アルコール単位、及び乳酸単位を含むポリ乳酸系樹脂
脂肪族多価カルボン酸単位、脂肪族多価アルコール単位、及び乳酸単位を含むポリ乳酸系樹脂における脂肪族多価カルボン酸単位としては、例えば、シュウ酸、コハク酸、マロン酸、グルタル酸、アジピン酸、ピメリン酸、スベリン酸、アゼライン酸、ウンデカン二酸、ドデカン二酸等、及びこれらの無水物が挙げられる。これらは、酸無水物との混合物であってもよい。また、脂肪族多価アルコール単位としては、例えば、エチレングリコール、ジエチレングリコール、トリエチレングリコール、プロピレングリコール、ジプロピレングリコール、１，３−ブタンジオール、１，４−ブタンジオール、３−メチル−１，５−ペンタンジオール、１，６−ヘキサンジオール、１，９−ノナンジオール、ネオペンチルグリコール、テトラメチレングリコール、１，４−シクロヘキサンジメタノール等が挙げられる。
【００４４】
脂肪族多価カルボン酸単位、脂肪族多価アルコール単位、及び乳酸単位を含むポリ乳酸系樹脂の製造方法としては、上記脂肪族多価カルボン酸単位及び上記脂肪族多価アルコール単位と、上記ポリ乳酸又は乳酸−他の脂肪族ヒドロキシカルボン酸コポリマー等を反応する方法、上記脂肪族多価カルボン酸単位及び上記脂肪族多価アルコール単位と、上記各乳酸及び環状エステル類等を反応する方法等が挙げられる。何れの方法によって製造されたものでもよい。前記ポリ乳酸系樹脂に含まれる乳酸単位の量は少なくとも５０モル％であることが好ましい。
【００４５】
（５）（１）〜（４）の混合物
（１）〜（４）の混合物としては、前記（１）〜（４）のポリ乳酸系樹脂を含むものであれば、その構成割合も限定されない。
【００４６】
これらの（１）〜（５）のポリ乳酸系樹脂群のうち、本発明のポリ乳酸系樹脂組成物に用いる場合にはどの樹脂を利用しても良く、特に限定されるものではないが、熱的特性及び透明性の維持という観点から、（１）ポリ乳酸及び（２）乳酸−他の脂肪族ヒドロキシカルボン酸コポリマーが好ましく、（１）ポリ乳酸がより好ましい。
【００４７】
ポリ乳酸系樹脂の分子量としては特に限定されるものではなく、目的とする用途に応じて適宜選択すれば良い。樹脂の一般的な考え方として、分子量が高ければ高いほど物性も高くなるが成形加工が困難になり、一方で分子量が低いと成形加工は容易になるものの、物性に乏しいものとなる。かかる点を考慮すると、本発明におけるポリ乳酸系樹脂の分子量としては、１万〜１００万程度の範囲が好ましく、５万〜５０万がより好ましく、１０万〜３０万がさらに好ましい。なお、本明細書における樹脂の分子量とは、特に断りがない限り、重量平均分子量を指すこととする。
【００４８】
本発明の組成物には、前記ポリ乳酸系樹脂以外に、他の生分解性樹脂が本発明の効果を損なわない範囲で適宜含有されていてもよい。他の生分解性樹脂としては、ポリエチレンサクシネート、ポリブチレンサクシネート、ポリブチレンサクシネートアジペート、ポリエチレンテレフタレートアジペート、ポリブチレンテレフタレートアジペート等が挙げられる。前記ポリ乳酸系樹脂の含有量は、特に限定されないが、組成物を構成する樹脂の総重量中、７０重量％以上が好ましく、８０重量％以上がより好ましく、９０重量％以上がさらに好ましく、実質的に１００重量％であることがさらに好ましい。
【００４９】
本発明のポリ乳酸系樹脂組成物中、ポリグリセリン脂肪酸エステルとポリ乳酸系樹脂の含有量は、目的とする用途に応じて適宜選択すれば良く、特に限定されるものではないが、好ましくはポリ乳酸系樹脂が９９．９〜９０重量％、ポリグリセリン脂肪酸エステルが０．１〜１０重量％の割合である。耐衝撃性、成形加工性の観点からは、ポリ乳酸系樹脂が９９．５〜９５重量％、ポリグリセリン脂肪酸エステルが０．５〜５重量％であることがより好ましく、ポリ乳酸系樹脂が９９．０〜９７．０重量％、ポリグリセリン脂肪酸エステルが１．０〜３．０重量％であることがより好ましい。
【００５０】
本発明のポリ乳酸系樹脂組成物には、本発明の効果を損なわない範囲で、必要に応じて以下の添加物を配合してもよい。添加物としては、アンチブロッキング剤、滑剤、着色剤、帯電防止剤、防曇剤、紫外線吸収剤、熱安定剤、酸化防止剤、着色防止剤、抗菌剤、安定剤、静電剤、結晶核剤、充填剤、顔料、難燃剤、各種フィラー等が挙げられる。
【００５１】
アンチブロッキング剤としては、シリカ、炭酸カルシウム、チタニア、マイカ、タルク等が挙げられる。
【００５２】
滑剤としては、流動パラフィン、ポリエチレンワックス等の炭化水素類、ステアリン酸等の脂肪酸類、オキシ脂肪酸類、脂肪酸アミド類、アルキレンビス脂肪酸アミド類、脂肪酸低級アルコールエステル類、脂肪酸多価アルコールエステル類、脂肪酸ポリグリコールエステル類、脂肪族アルコール類、多価アルコール類、ポリグリコール類、ステアリン酸カルシウム等の金属石鹸類等が挙げられる。
【００５３】
帯電防止剤としては、脂肪酸塩類、高級アルコール硫酸エステル類、液体脂肪油硫酸エステル塩類、脂肪族アミン及び脂肪族アマイド硫酸塩類、脂肪族アルコ−ルリン酸エステル塩類、二塩基性脂肪酸エステルのスルホン酸塩類、脂肪族アミドスルホン酸塩類、アルキルアリルスルホン酸塩類、脂肪族アミン塩類、第４級アンモニウム塩類、アルキルピリジウム塩類、ポリオキシエチレンアルキルエーテル類、ポリオキシエチレンアルキルフェノールエーテル類、ポリオキシエチレンアルキルエステル類、ソルビタンアルキルエステル類、ポリオキシエチレンソルビタンアルキルエステル類、イミダゾリン誘導体、高級アルキルアミン類等が挙げられる。
【００５４】
防曇剤としては、グリセリンモノステアレート等のグリセリン脂肪酸エステル、ソルビタンモノラウレート、ソルビタンモノオレート等のソルビタン脂肪酸エステル、ポリグリセリン脂肪酸エステル、プロピレングリコール脂肪酸エステル等が挙げられる
【００５５】
紫外線吸収剤としては、２−（２’−ヒドロキシ−５’−メチルフェニル）ベンゾトリアゾール等のベンゾトリアゾール類や、２−ヒドロキシ−４−メトキシベンゾフェノン等のベンゾフェノン類、サリチル酸ｐ−ｔｅｒｔ−ブチルフェニル等のサリチル酸誘導体等が挙げられる。
【００５６】
熱安定剤、酸化防止剤、及び着色防止剤としては、パラメトキシフェノール等のフェノール系化合物、トリフェニルホスファイト等のホスファイト系化合物、２−メルカプトベンズイミダゾール等の硫黄系化合物、フェニルナフチルアミン等のアミン系化合物等が挙げられる。
【００５７】
充填剤としては、硫酸バリウム、酸化チタン、カオリン、カーボンブラック等が挙げられる。
【００５８】
難燃剤としては、デカブロモジフェニルエーテル等のハロゲン系化合物、三酸化アンチモン等のアンチモン系化合物等が挙げられる。
【００５９】
本発明のポリ乳酸系樹脂組成物は、ポリ乳酸系樹脂とポリ乳酸系樹脂用耐衝撃性付与剤を含有するものであれば特に限定なく調製することができる。例えば、ポリ乳酸系樹脂及びポリ乳酸系樹脂用耐衝撃性付与剤、必要により他の添加剤を含む原料を、高速攪拌機又は低速攪拌機等を用いて均一に混合した後、十分な混練能力を有する一軸あるいは多軸の押出機を用いて加熱溶融混練して、調製することが出来る。
【００６０】
加熱溶融混合の方法については特に限定されるものではないが、工業的には連続的に処理できる方法が好ましい。具体的には、例えば、上記のポリ乳酸系樹脂とポリ乳酸系樹脂用耐衝撃性付与剤を所定の割合で混合したものを一軸混練押出機や二軸混練押出機などで溶融し、直ちに成形して成形品とすることができる。Ｔダイが装着された押出機を用いることにより、ポリ乳酸系樹脂、及びポリ乳酸系樹脂用耐衝撃性付与剤、必要により他の添加剤を溶融混練したものを、そのまま押出してシート・フィルム等に成形することができる。なお、溶融混練したものをそのまま成形した場合、通常、非晶状態の成形体が得られるが、該成形体に熱処理を施すことによって結晶化を促進させて、結晶化させた成形体も得ることができる。
【００６１】
また、シート・フィルム等の成形体には、必要に応じて、シート表面に帯電防止性、防曇性、粘着性、ガスバリヤー性、密着性、易接着性等の機能を有する層を形成することができる。これらの層を形成する方法としては、塗布法、ラミネート法等が挙げられる。
【００６２】
塗布法としては、スプレーコート方式、エアーナイフ方式、リバースコート方式、キスコート方式、グラビアコート方式、マイヤーバー方式、ロールブラッシュ方式等の公知の方法が挙げられ、例えば、シートの片面あるいは両面に帯電防止剤等を含む塗工液を、前記方法に従って、塗布、乾燥することによって帯電防止層を形成することができる。ラミネート法としては、押出ラミネート法、ドライラミネート法等の公知の方法を用いることができ、前記機能を有するフィルムを積層することができる。
【００６３】
粘着層を形成する方法としては、例えば、エチルアクリレート、ブチルアクリレート、２−エチルヘキシルアクリレート等のアクリル酸アルキルエステルに対し、他のビニルモノマー類を共重合して得られたコポリマー等のアクリル系樹脂を含む塗布液を、シートに塗布、乾燥する方法が挙げられる。塗布液は、上記コポリマーの有機溶剤溶液でも良いし、水エマルジョンでも良い。
【００６４】
かくして得られる、本発明の成形体は、特定の脂肪酸を構成脂肪酸とするポリグリセリン脂肪酸エステルが配合されているため可塑性に優れ、熱的特性を維持したまま衝撃特性及び成形加工性を向上させることができる。また、本発明の成形体は、ポリグリセリン脂肪酸エステルが良好に分散しているため、ＪＩＳ規格  Ｋ７１３６に準拠した曇り度（Ｈａｚｅ）が好ましくは５％未満である。
【実施例】
【００６５】
以下、本発明を実施例及び比較例に基づいて説明するが、本発明はこれらの実施例等によりなんら限定されるものではない。
【００６６】
〔樹脂の重量平均分子量（Ｍｗ）〕
ゲルパーミエーシヨンクロマトグラフィー（ＧＰＣ）により、ポリスチレンを標準としてＳｈｏｄｅｘ  ＧＰＣ  ＳＹＳＴＥＭ−２１（示差屈折率検出器）により、カラム温度４０℃、クロロホルム溶離液で測定する。
【００６７】
〔ポリグリセリン脂肪酸エステルのエステル化率〕
ポリグリセリン脂肪酸エステルのエステル化率は、(構成脂肪酸のｍｏｌ数／ポリグリセリンのｍｏｌ数)×１００（％）の式に基づいて計算される。
【００６８】
〔ポリグリセリンの平均重合度〕
ポリグリセリンの重合度は、以下の式に基づいて、水酸基価より決定される。
ＯＨＶ＝５６１１０（ｎ＋２）／（７４ｎ＋１８）
ＯＨＶ：ポリグリセリンの水酸基価
ｎ    ：ポリグリセリンの重合度
【００６９】
ポリグリセリン脂肪酸エステルの製造例１
表１又は２に示すポリグリセリンと、表１又は２に示す構成脂肪酸を混合したものとを、不活性ガス中、リン酸、ｐ−トルエンスルホン酸、又は苛性ソーダの存在下で、１２０〜２６０℃で加熱し生成水を系外に除去することによって、ポリグリセリン脂肪酸エステルを得た。
【００７０】
実施例１〜２８及び比較例１〜２０
表１又は２に示す量のポリ乳酸（トヨタ自動車社製Ｕ’ｚ  Ｓ−１７）、及び表１又は２に示す種類と量のポリグリセリン脂肪酸エステルをドライブレンドし、ストランドダイを装着した二軸押出機を使ってシリンダ温度２００℃で溶融混練を行った。得られたストランドを水冷したのち、ペレタイザーでペレット化を行った。得られたペレットは、除湿型乾燥器を使い、５０℃で２４時間乾燥を行った。
【００７１】
なお、表１〜２における原料は以下の通りである。
ＤＡＩＦＡＴＴＹ−１０１：アジピン酸エステル、大八化学工業社製
プラメートＰＤ−１５０：ポリ乳酸／ジオール・ジカルボン共重合体、ＤＩＣ社製
ポエムＧ−００２：酢酸モノグリセライド、理研ビタミン製
【００７２】
得られたペレットを、射出成形機（住友重機械工業社製ＳＥ−１８Ｓ）を用いて、シリンダ温度２００℃、金型温度３０℃で引張試験片（全長１１０ｍｍ、厚み２ｍｍ、平行部分の長さ３０ｍｍ、平行部分幅５ｍｍ）、衝撃試験片（４×１０×８０ｍｍ３）の作製を行い、その物性を、以下の試験例１〜５の方法に従って調べた。結果を表１及び２に示す。また、試験例５の試験結果については、比較例１、実施例９、実施例２１を代表例として、図１〜３にそれぞれ示す。
【００７３】
＜試験例１＞〔衝撃特性〕
衝撃特性は、アイゾット衝撃試験（ＪＩＳ  Ｋ７１１０：プラスチック−アイゾット衝撃強さの試験方法）により評価を行った。衝撃試験機（ＣＥＡＳＴ社製、６５４６、２Ｊハンマー）を用い、ノッチ無しの衝撃試験片について、打撃方向をエッジワイズで試験を行った。ポリ乳酸のみの場合のアイゾット衝撃値を１００％とした場合の、相対衝撃値を算出し、以下に示す評価基準に従って、衝撃特性を評価した。
【００７４】
〔衝撃特性の評価基準〕
◎：相対衝撃値が１２０％以上のもの
○：相対衝撃値が１１０％以上、１２０％未満のもの
△：相対衝撃値が１０５％以上、１１０％未満のもの
×：相対衝撃値が１０５％未満のもの
【００７５】
＜試験例２＞〔可塑性〕
可塑性は、引張試験（ＪＩＳ  Ｋ７１６１：プラスチックの引張試験方法）における引張呼びひずみにより評価を行った。具体的には、万能材料試験機（インストロンジャパン社製、ｍｏｄｅｌ５５８２）を用い、射出成形により作製した引張試験片を、引張速度５ｍｍ／ｍｉｎ、つかみ具間距離５５ｍｍの条件で試験を行った。なお、引張呼びひずみはＪＩＳ  Ｋ７１６１に倣い、以下の式により算出し、以下に示す評価基準に従って、可塑性を評価した。
引張呼びひずみ（％）＝試験片破断までのつかみ具移動距離（ｍｍ）／５５（ｍｍ）×１００
【００７６】
〔可塑性の評価基準〕
◎：引張呼びひずみが２０％以上のもの
○：引張呼びひずみが１０％以上、２０％未満のもの
△：引張呼びひずみが５％以上、１０％未満のもの
×：引張呼びひずみが５％未満のもの
【００７７】
＜試験例３＞〔成形加工適性〕
成形加工適性としては、Ａ：ブリード特性、Ｂ：射出成形特性、Ｃ：成形品の出来、の３つの項目により評価を行った。なお、この成形加工適性はポリ乳酸単独の場合の評価(ブリード○、成形性◎、成形品出来◎)と同等ほど好ましく、製品化という観点からは、ブリードは○、射出成形特性は○以上、成形品出来は○以上であることが好ましい。
【００７８】
Ａ：ブリード特性
二軸押出機を使ったポリ乳酸系樹脂組成物の調製において、押出時の樹脂ストランドを目視により観察し、ブリードの有無を確認し、ブリードが無い場合を「○」、ブリードがある場合を「×」とした。なお、樹脂ストランドは水冷により冷却されるため、ポリグリセリン脂肪酸エステルがブリードしていれば水面に浮かび、これによりブリードの有無を判別することができる。
【００７９】
Ｂ：射出成形特性
射出成形の際の成形状況を観察し、以下の評価基準に従って射出成形特性を評価した。具体的には、評価用の射出成形機として、住友重機械工業製ＳＥ−１８Ｓ（径２０ｍｍの標準スクリュー装備）を使用し、ポリ乳酸を単独で成形するときの計量時におけるスクリュー回転数（７０回転／分）及び背圧（５ＭＰａ）と、各実施例又は比較例の組成物の成形時におけるスクリュー回転数及び背圧とをそれぞれ比較し、各値の乖離程度を観察することによって評価を行った。ポリ乳酸を単独で成形した場合の成形条件から離れれば離れるほど成形が困難であることを意味する。なお、温度条件としては、すべてのサンプルにおいて、シリンダ温度２００℃、金型温度３０℃で試験を行った。
【００８０】
〔射出成形特性の評価基準〕
◎：成形容易なもの
○：若干の工夫を要するものの、特に問題なく成形できるもの
△：成形にかなりの労力を要するもの
×：成形ができないもの
【００８１】
Ｃ：成形品の出来
射出成形によって得られた衝撃試験片を目視により観察を行い、以下の評価基準に従って成形品の出来を評価した。
【００８２】
〔成形品の出来の評価基準〕
◎：ポリ乳酸単独の成形品と同等かそれ以上のもの
○：成形品表面にわずかに荒れ、又はわずかなヒケ等が観察されるもの
△：成形品表面が若干の荒れ、又は若干のヒケ等が観察されるもの
×：成形品表面にかなりの荒れ、又はかなりのヒケが観察されるもの
【００８３】
＜試験例４＞〔ガラス転移点（Ｔｇ）の測定〕
ガラス転移点（Ｔｇ）は、ＪＩＳ  Ｋ７１２１（プラスチックの転移温度測定方法）に準拠し、示唆走査熱量測定器（リガク製、ＸＲＤ−ＤＳＣＩＩ）を用い、昇温速度２０℃／ｍｉｎで測定を行った。
【００８４】
＜試験例５＞〔モルフォロジー評価〕
環境制御型電子顕微鏡（ＦＥＩ社製Ｑｕａｎｔａ２００、以下ＳＥＭとする）を使い、衝撃試験後の試験片の破断面の観察を行った。
【００８５】
【表１】
2011168716.tif 000002
【００８６】
【表２】
2011168716.tif 000003
【００８７】
表１の結果より、以下のことが確認できる。なお、表１はポリグリセリン脂肪酸エステルを構成する脂肪酸についてステアリン酸とパルミチン酸についての実施例と比較例の試験結果を示したものである。
【００８８】
まず、ポリグリセリン脂肪酸エステルの構造としては、エステル化率が５０％未満のものであれば加工適性に優れ、ポリ乳酸単品よりも衝撃特性が高いことがわかる。具体的には、実施例４、９、１４と比較例２、３とを比較すると（これらは全てポリグリセリンの重合度が１０で、且つ、脂肪酸がステアリン酸とパルミチン酸が等量（５０：５０）のポリグリセリン脂肪酸エステル３重量％をポリ乳酸に添加したもので、エステル化率だけが異なるものである）、エステル化率が５０％未満の実施例４、９、１４においては加工適性に優れ、衝撃特性も優れているのに対し、エステル化率が６０％の比較例２は加工適性も衝撃特性も共に劣っており、エステル化率が７０％で比較例２よりもさらに高い比較例３に至っては射出成形特性が悪いために成形することができていない（成形できないために衝撃試験も実施できない）。
【００８９】
また、ポリグリセリン脂肪酸エステルの構造のうち、グリセリン部分はモノグリセリンではなく、ポリグリセリンである方が衝撃特性に優れていることがわかる。具体的には実施例３、８、９、と比較例５とを比較すると（これらは脂肪酸組成とエステル化率が同じポリグリセリン脂肪酸エステル３重量％をポリ乳酸に添加したものであるが）、ポリグリセリンの重合度が高い実施例３、８、９では衝撃特性が優れているのに対し、モノグリセリンである比較例５では衝撃特性がポリ乳酸単品よりも劣っていることが分かる。
【００９０】
また、ポリグリセリン脂肪酸エステルの構造のうち、構成する脂肪酸としては、ステアリン酸とパルミチン酸を組み合わせたものの方が、ステアリン酸又はパルミチン酸を単独で用いるよりも、さらに衝撃特性に優れ、より好ましいことがわかる。具体的には、実施例１、１５と、実施例９とを比較すると、パルミチン酸又はステアリン酸のみで構成されたポリグリセリン脂肪酸エステルよりも、パルミチン酸とステアリン酸とを組み合わせたポリグリセリン脂肪酸エステルの方が、加工適性により優れており、さらに衝撃特性にもより優れていることが確認できる。
【００９１】
表２の結果より、以下のことが確認できる。なお、表２はポリグリセリン脂肪酸エステルを構成する脂肪酸について、主にラウリン酸とオレイン酸についての実施例と比較例の試験結果を示したものである。
【００９２】
表１の場合と同様に、ポリグリセリン脂肪酸エステルの構造としては、脂肪酸種としてラウリン酸又はオレイン酸を用いた場合でも、エステル化率が５０％未満のものであれば加工適性に優れ、ポリ乳酸単品よりも衝撃特性が高いことがわかる。具体的に示すと、実施例１７と比較例７（ラウリン酸の場合）を比較すればエステル化率が５０％未満である実施例１７の方が比較例７よりも加工適性に優れ、ポリ乳酸単品よりも衝撃特性が高いことがわかる。また、実施例２１、２３と比較例９（オレイン酸の場合）からも同様の事実が認められる。さらに、実施例１９と比較例８とからも同様である。
【００９３】
また、実施例２１と実施例２５，２６を比較すれば、オレイン酸だけを用いた実施例２１でも衝撃特性は向上するが、ステアリン酸を併用した実施例２６、もしくはステアリン酸とパルミチン酸を併用した実施例２５は、さらに衝撃特性が高いことがわかる。更には実施例２５，２６においてより加工適正が良好である。
【００９４】
実施例１８と実施例２７、２８においては、ラウリン酸のみを用いる実施例１８でも十分に優れた衝撃特性を示すものの、ラウリン酸とステアリン酸とを組み合わせた実施例２７、及びラウリン酸とパルミチン酸とステアリン酸とを組み合わせた実施例２８の方が、ラウリン酸を単独で用いた場合よりも、さらに衝撃特性に優れることが確認できる。
【００９５】
本発明のポリグリセリン脂肪酸エステル以外の添加剤を使用した場合の特性を比較例１５〜２０に示した。比較例１５〜２０で用いた添加剤は既に上市された製品であるが、比較例１５〜２０において、加工適正には優れるものの、衝撃特性が高いものはないことがわかる。加えて本発明以外の脂肪酸エステルに該当する比較例１５、１６、２０では、ガラス転移温度が著しく低下しており、衝撃特性に劣るだけでなく、熱的特性に問題があることもわかる。
【００９６】
また、図１にポリ乳酸(比較例１)のＳＥＭ写真、図２に実施例９、図３に実施例２１のＳＥＭ写真を示したが、図１と図２及び３とを比較すれば明らかなように、ポリグリセリン脂肪酸エステルがポリ乳酸中でドメインを形成して微分散し、いわゆる海島構造となっていることが確認できる。該ドメインの大きさ(直径)は、ＳＥＭ写真にあるドメインの最も長い辺を定規で計測し、計測した値から写真の縮尺にあわせて容易に算出できる。該ドメインは、大きいもので直径が約５μｍ以上、小さいもので０．１μｍ以下の球形であることがわかり、このようなポリグリセリン脂肪酸エステルがミクロンオーダーで分散することによって、衝撃特性の向上に寄与したと推定される。
【産業上の利用可能性】
【００９７】
本発明のポリ乳酸系樹脂組成物は、例えば、農業用資材、食品包装資材、その他の包装資材等に好適に用いられる。
【図１】
2011168716.tif 000004
【図２】
2011168716.tif 000005
【図３】
2011168716.tif 000006